(57)【要約】【課題】ガスバリア性及び基体に対する密着性に優れ、さらには耐熱性にも優れたプラズマＣＶＤ法による蒸着膜を提供する。【解決手段】有機金属化合物と酸化性ガスとを用いてのプラズマＣＶＤ法による蒸着膜において、該蒸着膜は、基体側に位置する有機無機複合領域Ｙと、有機無機複合領域Ｙの上に形成された無機性領域Ｘとを有し、有機金属化合物に由来する金属元素（Ｍ）、酸素（Ｏ）及び炭素（Ｃ）の元素基準で表して、有機無機複合領域Ｙは、元素比（Ｃ／Ｍ）及び元素比（Ｏ／Ｍ）が、０．２＜Ｃ／Ｍ＜１．８、及び１．５≦Ｏ／Ｍを満足し、且つ該金属元素（Ｍ）の結合エネルギーが無機性領域中で炭素濃度が５％未満の金属元素（Ｍ）の平均値よりも０．１ｅＶ〜０．７ｅＶ低い範囲にあり、無機性領域Ｘは、元素比（Ｃ／Ｍ）が、Ｃ／Ｍ≦０．２を満足している。【選択図】図１
2006342423.tif 000002
【特許請求の範囲】
【請求項１】
有機金属化合物と酸化性ガスとを反応ガスとして用いたプラズマＣＶＤ法により基体表面に形成した蒸着膜において、
該蒸着膜は、基体側に位置する有機無機複合領域と、該有機無機複合領域の上に形成された無機性領域とを有しており、
前記有機金属化合物に由来する金属元素（Ｍ）、酸素（Ｏ）及び炭素（Ｃ）の元素基準で表して、
前記有機無機複合領域は、元素比（Ｃ／Ｍ）及び元素比（Ｏ／Ｍ）が下記条件：
０．２＜Ｃ／Ｍ＜１．８
１．５≦Ｏ／Ｍ
を満足し、且つ該金属元素（Ｍ）の結合エネルギーが前記無機性領域中で炭素濃度が５％未満の金属元素（Ｍ）の平均値よりも０．１ｅＶ〜０．７ｅＶ低い範囲にあり、
前記無機性領域は、元素比（Ｃ／Ｍ）が下記条件：
Ｃ／Ｍ≦０．２
を満足していることを特徴とする蒸着膜。
【請求項２】
前記有機金属化合物に由来する金属元素（Ｍ）、酸素（Ｏ）及び炭素（Ｃ）の元素基準で表して、
前記有機無機複合領域は、元素比（Ｃ／Ｍ）及び元素比（Ｏ／Ｍ）が下記条件：
１．０＜Ｃ／Ｍ＜１．８
２．０≦Ｏ／Ｍ
を満足している請求項１記載の蒸着膜
【請求項３】
前記有機無機複合領域は、金属元素（Ｍ）の結合エネルギーが基体側から前記無機性領域に向かって漸次増大しており、且つ金属元素（Ｍ）の結合エネルギーの最大値と最小値との差が０．１ｅＶ以上である請求項１または２に記載の蒸着膜。
【請求項４】
前記有機金属化合物が有機ケイ素化合物であり、金属（Ｍ）がケイ素（Ｓｉ）である請求項１乃至３の何れかに記載の蒸着膜。
【請求項５】
前記基体がプラスチックである請求項１乃至４の何れかに記載の蒸着膜。
【請求項６】
請求項１に記載の蒸着膜が内面に形成されているプラスチックボトル。
【発明の詳細な説明】
【技術分野】
【０００１】
本発明は、プラスチックボトルなどの基体表面にプラズマＣＶＤ法によって形成される蒸着膜に関するものであり、より詳細には、プラスチック基体に対する密着性や耐熱性に優れた蒸着膜に関する。
【背景技術】
【０００２】
従来、各種基体の特性を改善するために、その表面にプラズマＣＶＤ法による蒸着膜を形成することが行われている。例えば、包装材料の分野では、容器などのプラスチック基材に対して、プラズマＣＶＤ法により蒸着膜を形成させて、ガス遮断性を向上させることが公知である。例えば、有機ケイ素化合物と酸素もしくは酸化力を有するガスを用い、プラズマＣＶＤ法によりプラスチック容器の表面にケイ素酸化物からなる蒸着膜を形成することにより、ガスバリア性を向上させることができる。
【０００３】
しかしながら、ケイ素酸化物に代表される金属酸化物の蒸着膜は、高いガスバリア性を示すものの、柔軟性に欠け、該蒸着膜が形成される基体、特にプラスチック基体に対する密着性が低いという欠点がある。このため、プラスチック容器などに当該蒸着膜を形成したとき、膨張等により該容器が変形した場合、当該蒸着膜が容器の変形に追随できず、この結果、ガスバリア性が大きく低下してしまうという不都合を生じていた。
【０００４】
上記のような問題を回避するため、本出願人は、先に有機金属化合物を原料ガスとして用いるプラズマＣＶＤ法により金属酸化物の蒸着膜を形成するに際して、反応条件を調整して、予め基体表面側に有機性に富んだカーボン濃度の高い有機性層を形成し、この有機性層の上に連続的に金属濃度の高い無機性に富んだ金属酸化物層を形成することにより蒸着膜を成膜することを提案した（特許文献１参照）。このようにして形成された蒸着膜では、ガスバリア性の高い金属酸化物層の下側、即ち、基体表面側に有機性層が形成されているため、優れたガスバリア性を有しているばかりか、プラスチック等の基体に対して高い密着性を示し、しかも可撓性にも優れている。
【特許文献１】特開２００５−８９８５９
【発明の開示】
【発明が解決しようとする課題】
【０００５】
しかしながら、特許文献１で示されている蒸着膜においても、未だ改善すべき問題が残されている。即ち、カーボン濃度の高い有機性層を基体表面側に形成し、このような有機性層の上にガスバリア性の高い無機金属酸化物層が形成された層状構造を有する蒸着膜では、耐熱性が低いという欠点があり、このため、この蒸着膜をプラスチック容器の表面に形成すると、特に容器内容液を高温で充填したとき、或いは比較的高い温度（５０〜６０℃）に容器が保存された場合では、蒸着膜から金属が内容液中に溶出し、膜厚が減少するという問題を生じていた。
【０００６】
従って、本発明の目的は、ガスバリア性や基体に対する密着性も良好であるばかりか、耐熱性にも優れたプラズマＣＶＤ法による蒸着膜を提供することにある。
【課題を解決するための手段】
【０００７】
本発明によれば、有機金属化合物と酸化性ガスとを反応ガスとして用いたプラズマＣＶＤ法により基体表面に形成した蒸着膜において、
該蒸着膜は、基体側に位置する有機無機複合領域と、該有機無機複合領域の上に形成された無機性領域とを有しており、
前記有機金属化合物に由来する金属元素（Ｍ）、酸素（Ｏ）及び炭素（Ｃ）の元素基準で表して、
前記有機無機複合領域は、元素比（Ｃ／Ｍ）及び元素比（Ｏ／Ｍ）が下記条件：
０．２＜Ｃ／Ｍ＜１．８、好ましくは、１．０＜Ｃ／Ｍ＜１．８、
１．５≦Ｏ／Ｍ、好ましくは、２．０≦Ｏ／Ｍ、
を満足し、且つ該金属元素（Ｍ）の結合エネルギーが前記無機性領域中で炭素濃度が５％未満の金属元素（Ｍ）の平均値よりも０．１ｅＶ〜０．７ｅＶ低い範囲にあり、
前記無機性領域は、元素比（Ｃ／Ｍ）が下記条件：
Ｃ／Ｍ≦０．２
を満足していることを特徴とする蒸着膜が提供される。
本発明によればまた、前記蒸着膜が内面に形成されたプラスチックボトルが提供される。
【０００８】
本発明においては、
（１）前記有機無機複合領域は、金属元素（Ｍ）の結合エネルギーが基体側から前記無機性領域に向かって漸次増大しており、且つ金属元素（Ｍ）の結合エネルギーの最大値と最小値との差が０．１ｅＶ以上であること、
（２）前記有機金属化合物が有機ケイ素化合物であり、金属（Ｍ）がケイ素（Ｓｉ）であること、
（３）前記基体がプラスチックであること、
が好ましい。
【発明の効果】
【０００９】
本発明のプラズマＣＶＤ法による蒸着膜は、無機性に富んだ無機性領域と基板との間に、所定の条件を満足する有機無機複合領域が形成されているため、高いガスバリア性や柔軟性を示し、基体に対して優れた密着性を示すばかりか、優れた耐熱性を示す。例えばかかる蒸着膜をプラスチックボトルの内面に形成したとき、該ボトルを高温に長時間保持したり、或いは内容液を熱間充填したりした場合においても、内容液中への金属元素の溶出をほとんど生じることがなく、膜厚減少やそれに伴うガスバリア性の低下を有効に回避することができる。従って、このような蒸着膜を内面に備えたプラスチックボトルは、お茶などの加温販売用の容器として実用に供することができる。
【発明を実施するための最良の形態】
【００１０】
添付図面の図１を参照されたい。図１は、Ｘ線光電子分光分析によって測定される本発明の蒸着膜（特に後述する実施例で作製されたもの）の元素組成（Ｍ，Ｏ，Ｃ）及び金属元素（Ｍ）の結合エネルギーを示すものである。
【００１１】
図１から理解されるように、この蒸着膜は、外面側に無機性領域Ｘが形成され、基板表面側には、有機無機複合領域Ｙが形成されている。即ち、本発明の蒸着膜は、有機金属化合物あるいは有機金属化合物と酸化性ガスとを反応ガスとして用いてのプラズマＣＶＤ法により所定の基体表面に形成されるものであるが、この蒸着膜は、前記有機金属化合物に由来する金属元素（Ｍ）、酸素（Ｏ）及び炭素（Ｃ）が、図１に示すように厚み方向に分布している。
【００１２】
図１において、外面側に形成されている無機性領域Ｘは、特にＣ／Ｍ≦１．０となっており、金属元素（Ｍ）が炭素（Ｃ）以上に多く含まれており、無機性に富んだ領域である。従って、この領域Ｘでは金属酸化物が支配的となり、特に酸素に対するバリア性が高い。
【００１３】
本発明において、かかる無機性領域Ｘでは、膜の外面側に近づくにつれて炭素（Ｃ）濃度が低下し、Ｃ，Ｍ及びＯの三元素基準で、特に炭素（Ｃ）濃度が５元素％以下となり、金属元素（Ｍ）と酸素（Ｏ）との合計濃度（Ｍ＋Ｏ）が９５元素％以上となっていることが好適である。このように無機性に著しく富んだ領域（無機性領域Ｘ中のかかる領域をガスバリア層領域と呼び、図１ではＸ’で示した）を含むことにより、酸素等に対するバリア性を著しく高めることができる。例えば、有機金属化合物としてヘキサメチルジシロキサン（ＨＭＤＳＯ）などの有機ケイ素化合物を用いたときには、ガスバリア層領域Ｘ’は、ケイ素酸化物を主体とするものとなる。従って、本発明の蒸着膜は、特に酸素、炭酸ガス等のガスに対するバリア性が要求されるプラスチック容器などの包装材料の分野に有用である。
【００１４】
さらに、このような無機性領域Ｘでは、高いガスバリア性を確保するためには、金属元素（Ｍ）の酸化度に相当する元素比（Ｏ／Ｍ）は、１．８〜２．４の範囲にあり、特に無機性領域Ｘ中に存在するガスバリア層領域Ｘ’での元素比（Ｏ／Ｍ）は、２．０以上であるのがよい。また、このような無機性領域Ｘは、おおよそ４．０ｎｍ以上の厚みを有しているのがよい。
【００１５】
一方、蒸着膜の基板側に形成されている有機無機複合領域Ｙは、元素比（Ｃ／Ｍ）及び元素比（Ｏ／Ｍ）が下記式（１）及び（２）の条件：
０．２＜Ｃ／Ｍ＜１．８        …（１）
１．５≦Ｏ／Ｍ                …（２）
を満足しているものであり、前述した無機性領域Ｘと比較すると、金属元素（Ｍ）の酸化度（Ｏ／Ｍ）は、多少低くともよいが、金属元素（Ｍ）に対する炭素（Ｃ）の量（Ｃ／Ｍ）が多い。即ち、この有機無機複合領域Ｙは、カーボンを主体とする領域ほどではないが、無機性領域Ｘよりも有機性に富んだ領域であり、有機性と無機性とを示す。
【００１６】
また、かかる領域Ｙでは、金属元素（Ｍ）の結合エネルギーが、無機性領域Ｘ中で炭素濃度が５％未満の領域、すなわちガスバリア層領域Ｘ’の金属元素（Ｍ）結合エネルギーの平均値よりも０．１ｅＶ〜０．７ｅＶ低い範囲にある。ちなみに、このガスバリア層領域Ｘ’の金属元素（Ｍ）結合エネルギーの平均値から、有機無機複合領域Ｙの金属元素（Ｍ）結合エネルギーを差し引いた値（範囲）を「ガスバリア膜との結合エネルギー差の範囲」と呼ぶ。このガスバリア膜との結合エネルギー差の範囲が、０．１ｅＶ〜０．７ｅＶであることから、即ち、金属元素（Ｍ）と酸素（Ｏ）との結合エネルギーは、金属元素（Ｍ）と炭素（Ｃ）との結合エネルギーよりも高い。従って、無機性領域Ｘに比して炭素（Ｃ）を多く含む有機無機複合領域Ｙでは、金属元素（Ｍ）結合エネルギーが無機性領域Ｘに比して低い値となるのであるが、結合エネルギー差が上記範囲内に収まる程度で、酸化度の高い金属酸化物を含んでいる。
【００１７】
即ち、前述した蒸着膜中の無機性領域Ｘは、高いガスバリア性を示すものの、柔軟性に欠けるという欠点がある。このため、このような無機性領域Ｘが基体表面に直接形成されていると、基体に対する密着性を確保することができない。例えば、膨張等により基体が多少変形した場合、このような無機性領域Ｘは基体の変化に追随することができず、この結果、基体との密着性が損なわれ、ガスバリア性の低下を生じてしまう。しかるに、本発明では、基体表面側に、上記のような有機無機複合領域Ｙが形成されており、かかる有機無機複合領域Ｙでは、所定量の炭素（Ｃ）を含んでいるため、柔軟性を示し、この結果として、基体に対する密着性を確保することができるのである。
【００１８】
また、本発明においては、上記のような有機無機複合領域Ｙを基体側に形成することにより、驚くべきことに、蒸着膜の耐熱性が向上するという予想外の利点が達成される。
【００１９】
例えば、特許文献１に開示されているような蒸着膜では、基板側表面に形成されている領域は、炭素濃度が極めて高く、ガスバリア膜との結合エネルギー差の範囲が、０．７ｅＶを超える範囲にあり、無機性を示さない。このため、柔軟性が高く、基体に対する密着性は優れているのであるが、かかる蒸着膜は耐熱性が低いという問題がある。即ち、後述する比較例１に示されているように、ＰＥＴボトルの内面にこのような蒸着膜を形成した場合、ボトル内に内容液を熱間充填したときには、室温で内容液を充填した場合に比して、内容液への金属元素（ケイ素）の溶出量が著しく増大してしまう。これに対して、上述した条件を満足する有機無機複合領域Ｙが基板側に形成されている本発明の蒸着膜がＰＥＴボトル内面に設けられている場合には（実施例１）、耐熱性が著しく高く、内容液を熱間充填した場合においても、金属元素（ケイ素）の溶出量は、室温で充填したときと略同等であり、極めて少ないことが理解される。
【００２０】
このように、上記のような有機無機複合領域Ｙを基板側に形成することにより、耐熱性を向上させることができるのであるが、この理由について、本発明者等は次のように推定している。即ち、特許文献１のように炭素含量の多い有機性領域が基板側に形成されている蒸着膜では、熱間充填や高温での保持により有機性領域が活発に動いている。この結果、高温状態では、有機性領域の上に形成された無機性領域の金属元素（Ｍ）が容易に遊離し、例えばボトルの内容液中に溶出してしまうものと考えられる。しかるに、本発明の蒸着膜において、基板側に形成されている有機無機複合領域Ｙでは、ある程度の量の金属元素（Ｍ）が酸化度の高い形で存在しているため、無機性領域Ｘと比較すれば低いものの、高温での有機無機複合領域Ｙの動きは、上述した有機性領域と比較すればかなり小さい。このため、高温状態でも金属元素（Ｍ）が離脱しにくく、この結果、優れた耐熱性を示すものと考えられる。
【００２１】
上述した本発明の蒸着膜においては、図１に示されているように、有機無機複合領域Ｙでは、金属元素（Ｍ）の結合エネルギーが基体側から無機性領域Ｘに向かって漸次増大しており、且つ金属元素（Ｍ）の結合エネルギーの最大値と最小値との差が０．１ｅＶ以上であることが好ましい。このような条件を満足させることにより、有機無機複合領域Ｙに適度な厚み（例えば０．２〜１０ｎｍ程度）を確保することができ、その柔軟性により、基体との間に高い密着性を確保することができる。また、この場合には、領域Ｘ及びＹとの間に明確な界面が形成されず、従って、両者の界面で剥離を生じるようなことはなく、極めて耐久性に優れ、酸素等のガスや水分に対して、長期間にわたって安定したバリア性を示すのである。
【００２２】
また、上述した有機無機複合領域Ｙにおいては、特に、元素比（Ｃ／Ｍ）及び元素比（Ｏ／Ｍ）が下記式（１ａ）及び（２ａ）の条件：
１．０＜Ｃ／Ｍ＜１．８        …（１ａ）
２．０≦Ｏ／Ｍ                …（２ａ）
を満足していること、換言すると、かかる領域Ｙでは、炭素（Ｃ）を金属元素（Ｍ）よりもやや多く含み、且つ金属元素（Ｍ）の酸化度（Ｏ／Ｍ）が高い領域にあることが好ましい。即ち、有機性を比較的高いレベルとし且つ酸化度の高い金属酸化物を存在させることにより、上記のような柔軟性による密着性保持効果を高めると同時に耐熱性向上効果を高めることができる。特に、領域Ｙの厚みを０．２〜５．０ｎｍ程度に薄くした時にも、所定の密着性保持効果や耐熱性向上効果を発現させ得る点で、上記のような条件を満足させることは極めて好適である。
【００２３】
また、本発明においては、上述した無機性領域Ｘの上にカーボンリッチの領域（表面保護領域）を形成することもできる。このような表面保護領域は、例えば、炭素（Ｃ）、金属元素（Ｍ）及び酸素（Ｏ）の３元素基準で、炭素元素（Ｃ）濃度が１５元素％以上の領域であり、例えば無機性領域Ｘから炭素元素（Ｃ）濃度を漸次増大させていくことにより形成される。従って、このようにして形成される表面保護領域は、無機性領域Ｘから直接移行するのではなく、両者の間に、中間の炭素（Ｃ）濃度を有する領域が介在することとなる。このような表面保護領域は、耐水性が良好であり、これにより、アルカリ性溶液等への金属元素（Ｍ）の溶出を有効に抑制でき、例えば、アルカリ性のミネラルウオーターを内容物とするＰＥＴボトルなどに蒸着膜を形成する場合には、特に有効である。
【００２４】
また、本発明においては、水分に対するバリア性を向上させるために、外表面を粗面に形成しておくことが好ましい。例えば、この平均表面粗さＲａ（ＪＩＳ
Ｂ０６０１）を０．１乃至１０．０ｎｍ程度に調整しておくことにより、水分に対するバリアー性がさらに高められる。このような粗面の形成は、例えば蒸着膜の形成に際して、グロー放電のための減圧度を調整し、比較的高い圧力下でグロー放電させることにより行うことができる。
【００２５】
［基体］
本発明において、上記の蒸着膜を形成すべき基体としては、ガラス、各種金属等からなるものを使用することもできるが、最も好適には、プラスチック基材が使用される。このようなプラスチックとしては、それ自体公知の熱可塑性樹脂、例えば低密度ポリエチレン、高密度ポリエチレン、ポリプロピレン、ポリ１−ブテン、ポリ４−メチル−１−ペンテンあるいはエチレン、プロピレン、１−ブテン、４−メチル−１−ペンテン等のα−オレフィン同志のランダムあるいはブロック共重合体等のポリオレフィン、環状オレフィン共重合体など、そしてエチレン・酢酸ビニル共重合体、エチレン・ビニルアルコール共重合体、エチレン・塩化ビニル共重合体等のエチレン・ビニル化合物共重合体、ポリスチレン、アクリロニトリル・スチレン共重合体、ＡＢＳ、α−メチルスチレン・スチレン共重合体等のスチレン系樹脂、ポリ塩化ビニル、ポリ塩化ビニリデン、塩化ビニル・塩化ビニリデン共重合体、ポリアクリル酸メチル、ポリメタクリル酸メチル等のポリビニル化合物、ナイロン６、ナイロン６−６、ナイロン６−１０、ナイロン１１、ナイロン１２等のポリアミド、ポリエチレンテレフタレート、ポリブチレンテレフタレート、ポリエチレンナフタレート等の熱可塑性ポリエステル、ポリカーボネート、ポリフエニレンオキサイド等や、ポリ乳酸など生分解性樹脂、あるいはそれらの混合物のいずれかの樹脂であってもよい。
【００２６】
これらの基体は、フィルム乃至シートの形で用いることができるし、またボトル、カップ、チューブ等の容器やその他の成形品の形で使用することができる。特に、ボトルとしては、ポリエチレンテレフタレート等のポリエステルから形成された二軸延伸ブロー成形ボトルが挙げられる。勿論、本発明は上記ポリエステルのカップや二軸延伸フィルムにも同様に適用することができる。本発明の効果を最も効果的に発揮させるには、特に基体としてプラスチックボトルを用いるのがよい。
【００２７】
また、プラスチック基体は、前述した熱可塑性樹脂を内外層とし、これらの内外層の間に酸素吸収性層を有するガスバリア性の多層構造物であってもよく、このような多層構造物の内層及び／または外層表面に、本発明の蒸着膜を形成することにより、酸素バリア性を著しく向上させることができる。
【００２８】
［反応ガス］
本発明では、有機金属化合物及び酸化性ガスを反応ガスとして使用するが、必要により、これらとともに、炭素源となる炭化水素も併用することができる。
【００２９】
本発明において、有機金属化合物としては、有機ケイ素化合物が好適に使用されるが、酸化性ガスと反応して金属酸化物を形成するものであれば、有機ケイ素化合物に限定されるものではなく、例えばトリアルキルアルミニウムなどの有機アルミニウム化合物、その他、有機チタン化合物など、種々のものを使用することができる。有機ケイ素化合物としては、ヘキサメチルジシラン、ビニルトリメチルシラン、メチルシラン、ジメチルシラン、トリメチルシラン、ジエチルシラン、プロピルシラン、フェニルシラン、メチルトリエトキシシラン、ビニルトリエトキシシラン、ビニルトリメトキシシラン、テトラメトキシシラン、テトラエトキシシラン、フェニルトリメトキシシラン、メチルトリメトキシシラン、メチルトリエトキシシラン等の有機シラン化合物、オクタメチルシクロテトラシロキサン、１，１，３，３−テトラメチルジシロキサン、ヘキサメチルジシロキサン等の有機シロキサン化合物等が使用される。また、これらの材料以外にも、アミノシラン、シラザンなどを用いることもできる。
上述した有機金属は、単独でも或いは２種以上の組合せでも用いることができる。また、上述した有機ケイ素化合物とともに、シラン（ＳｉＨ４）や四塩化ケイ素を併用することができる。
【００３０】
酸化性ガスとしては、酸素やＮＯｘが使用され、キャリアーガスとしては、アルゴンやヘリウムなどが使用される。
【００３１】
また炭素源としては有機ケイ素化合物、有機金属化合物のほかＣＨ４，Ｃ２Ｈ４，Ｃ２Ｈ６，Ｃ３Ｈ８等の炭化水素を使用しても良い。
【００３２】
［蒸着膜の形成］
本発明においては、上述した反応ガスを含む雰囲気中で、基体の表面に、プラズマＣＶＤ法により蒸着膜を形成させる。
【００３３】
尚、プラズマＣＶＤ法とは、気体プラズマを利用して薄膜成長を行うものであり、基本的には、減圧下において原料ガスを含むガスを高電界による電気的エネルギーで放電させ、分解させ、生成する物質を気相中或いは基体上での化学反応を経て、基体上に堆積させるプロセスから成る。プラズマ状態は、グロー放電によって実現されるものであり、このグロー放電の方式によって、直流グロー放電を利用する方法、高周波グロー放電を利用する方法、マイクロ波放電を利用する方法などが知られている。
【００３４】
低温プラズマＣＶＤ法は、
ａ．高速電子によるガス分子の直接分解を利用しているため、生成エネルギーの大きな原料ガスを容易に解離できる、
ｂ．電子温度とガスイオン温度が異なり、電子温度は化学反応を遂行するに必要なエネルギーを有する高温であるが、イオン温度は低温である熱的非平衡状態にあり、低温プロセスが可能となる、
ｃ．基板温度が低くても比較的均一なアモルファス膜を形成できる、
という利点を有するものであり、プラスチック基体への蒸着膜の形成にも容易に適用できるものである。
【００３５】
本発明においては、前述した図１に示すような領域が形成されるように蒸着膜を形成しなければならない。このような手段として、反応ガス及びグロー放電の出力調整を採用することができる。
【００３６】
反応ガスによる場合には、例えば有機金属化合物に比して、酸化性ガスの供給量が少ない場合には、有機金属化合物の酸化分解のレベルが低く、重合物が形成され、カーボン量の多い領域を形成することができる。また、有機金属化合物に比して、酸化性ガスの供給量を多くすることにより、有機金属化合物の酸化分解が高いレベルにまで進行するため、ほぼ完全な金属酸化物が形成され、カーボン量の少ない領域を形成することができる。さらに、カーボン量の多い領域を形成するためには、炭素源となる炭化水素を供給することも有効である。
【００３７】
また、グロー放電の出力調整による場合には、例えばグロー放電を低出力で発生させると、カーボン量の多い領域を形成することができ、高出力でグロー放電を行うと、カーボン量の少ない領域を形成することができる。
【００３８】
この出力変化による方法は、以下の原理に基づくものである。
例えば、有機ケイ素酸化物を例にとって説明すると、有機ケイ素化合物と酸化性ガスにより、次の反応経路を経てケイ素酸化膜が形成するものと考えられる。
（ａ）水素の引き抜き：ＳｉＣＨ３→ＳｉＣＨ２
（ｂ）酸化：ＳｉＣＨ２→ＳｉＯＨ
（ｃ）脱水縮合：ＳｉＯＨ→ＳｉＯ
【００３９】
即ち、高出力でグロー放電を実行すると、有機ケイ素化合物が（ｃ）の段階まで一挙に反応し、この結果、酸化分解レベルが高く、カーボン量の少ない領域が形成される。一方、低出力でグロー放電を行うと、（ａ）の段階で生成したＳｉＣＨ２のラジカル同士の反応が生じ、有機ケイ素化合物重合体が生成し、この結果、カーボン量の多い領域が形成されることとなる。
また、グロー放電の出力調整により、各領域を形成する場合、各元素濃度が連続的に変化し、各領域間に界面が生成しないように、グロー放電の出力調整を連続的に変化させることが必要である。
【００４０】
従って、本発明では、上記の反応ガスの供給量による手段とグロー放電出力による手段とを組み合わせることにより、前述した有機無機複合領域Ｙを基板側に形成し、その上に無機性領域Ｘを形成することができる。
【００４１】
例えば、ヘキサメチルジシロキサン（ＨＭＤＳＯ）を用いて蒸着膜を形成する場合を例にとると、ＨＭＤＳＯと酸化性ガスとを、Ｏ２／ＨＭＤＳＯ（モル比）が８〜１２程度の量比で供給しながら低出力でプラズマ反応による蒸着膜の形成を開始し、徐々に出力を高めていくことにより、有機無機複合領域Ｙ及び無機性領域Ｘを備えた蒸着膜を形成することができる。この場合、マイクロ波による場合には、３０Ｗ程度でグロー放電を開始し、徐々に出力を高め、９０Ｗ以上の出力としたとき、無機性領域Ｘには、金属元素（Ｓｉ）の酸化度が最も高く、炭素（Ｃ）含量が実質上ゼロであるガスバリア層領域Ｘ’が形成される。また、高周波による場合は、電極間距離などによって最適条件は異なり、一概に規定できないが、一般には、４０Ｗ程度でグロー放電を開始し、出力を徐々に高めていくことにより、最終的に１００Ｗ以上の出力とすることにより、無機性領域Ｘにガスバリア層領域Ｘ’を形成することができる。
【００４２】
マイクロ波及び高周波による何れの場合においても、出力の勾配や製膜時間を調整することにより、有機無機複合領域Ｙを前述した式（１）及び（２）を満足するか或いは式（１ａ）及び（２ａ）を満足するものとすることができる。例えば、出力勾配を比較的緩やかにしたり、製膜時間を長くしたりすることにより、有機無機複合領域Ｙを前述した式（１）及び（２）を満足するものとすることができ、その厚みを０．２〜１０ｎｍ程度とすることができる。また、出力勾配を比較的急にしたり、製膜時間を短くしたりすることにより、有機無機複合領域Ｙを前述した式（１ａ）及び（２ａ）を満足するものとすることができ、この領域Ｙの厚みを０．２〜５．０ｎｍ程度とすることができる。但し、出力勾配を必要以上に急にしたり、製膜時間を極度に短くしたりすると、有機無機複合領域Ｙの厚みが小さく、直ちに無機性領域Ｘに移行するようになってしまうので、領域Ｙの厚みが少なくとも０．２ｎｍ程度となるように、出力の勾配や製膜時間を調整すべきである。
【００４３】
また、上記のようにして蒸着膜を形成する場合、始めに酸化性ガスを供給せず、ＨＭＤＳＯのみを供給してグロー放電を開始すると、基板側の表面にはカーボンが著しくリッチであり且つ金属元素（Ｓｉ）の酸化度も低い領域が形成され、かかる領域では、金属元素（Ｓｉ）の結合エネルギーが低く、この結果、耐熱性が低下してしまうこととなる。さらに、蒸着膜の表面（外面）に前述したカーボンリッチの表面保護層を形成する場合には、最後に、酸化性ガスの供給量を徐々に低減させて最終的にゼロとし、同時にグロー放電出力も徐々に低下させていけばよい。
【００４４】
［処理装置］
本発明において、上述した蒸着膜の形成に用いる装置は、処理すべき基体を含むプラズマ処理室と、プラズマ処理室を減圧状態に保持するための排気系と、プラズマ処理室内に処理用ガスを導入するための処理用ガス導入系と、プラズマ処理室内にプラズマを発生させるための電磁波導入系とを含んでなる。かかる装置の一例を、マイクロ波プラズマ処理装置を例にとって、その構造を図２に示した。
【００４５】
図２において、全体として１０で示すプラズマ処理室は、環状の基台１２と、筒状側壁１４と、筒状側壁１４の上部を閉じている天蓋１６とから構成されている。
【００４６】
環状の基台１２の中心部分には、第１の排気孔２０が形成され、さらに、基台１２の上面には、第１の排気孔２０を取り囲むようにして環状の凹部２２が形成され、さらに環状の凹部２２の周囲には、環状溝２４が形成され、環状溝２４は、第２の排気孔２６に通じている。
【００４７】
上記の環状の凹部２２には、ボトル２８を倒立状態に保持しているボトルホルダー３０が収容されている。ボトルホルダー３０は、図２から明らかな通り、倒立状態のボトル２８の首部が嵌め込まれており、該ホルダーに保持されているボトル２８の首部は、第１の排気孔２０に通じており、第１の排気孔２０からボトル２８の首部を介して、ボトル２８の内部にガス供給管３２が挿入されている。
【００４８】
筒状側壁１４には、マイクロ波導入口３４が設けられており、導波管や同軸ケーブル等のマイクロ波伝送部材３６がマイクロ波導入口３４に接続されている。即ち、所定のマイクロ波発振器からマイクロ波伝送部材３６を介してプラズマ処理室１０内にマイクロ波が導入されるようになっている。
【００４９】
天蓋１６には、冷却用ガス供給孔４０が設けられており、これにより、蒸着膜の形成終了後、或いは蒸着膜の形成中に冷却用ガスが、プラズマ処理室１０内で倒立状態に保持されているボトル２８の底部に吹き付けられ、冷却が行われるようになっている。
【００５０】
また、プラズマ処理室１０の密閉性を確保するために、基台１２と筒状側壁１４との界面及び筒状側壁１４と天蓋１６との界面には、それぞれＯ−リング４２が設けられている。また、ボトルホルダー３０にも、ボトル２８の内部と外部とを遮断するためのＯ−リング４２が設けられている。
【００５１】
さらに、基台１２に形成されている第１の排気孔２０及び第２の排気孔２６には、それぞれ、マイクロ波閉じ込め用のシールド４４が設けられている。また、マイクロ波閉じ込めのため、基台１２、筒状側壁１４及び天蓋１６は、何れも金属製である。
【００５２】
プラズマ処理による蒸着膜の形成に際しては、先ず、倒立状態にボトル２８を保持しているボトルホルダー３０を基台１２の環状凹部２２に載置し、この状態で基台１２を適当な昇降動装置で上昇させ、筒状側壁１４に接着させ、図２に示されているように、密閉され且つ倒立状態のボトル２８が収容されているプラズマ処理室１０を構成させる。
【００５３】
次いで、ガス供給管３２を第１の排気孔２０からボトル２８の内部に挿入するとともに、真空ポンプを駆動し、第１の排気孔２０からの排気により、ボトル２８の内部を真空状態に維持する。この際、ボトル２８の外圧による変形を防止するために、ボトル２８の外部のプラズマ処理室１０内を、真空ポンプにより、第２の排気孔２６から減圧状態にする。
【００５４】
ボトル２８内の減圧の程度は、ガス供給管３２から処理用ガスが導入され且つマイクロ波が導入されてグロー放電が発生するような減圧の程度が高いものであり、例えば１〜５００Ｐａ、特に好適には５〜５０Ｐａの範囲がよい。一方、ボトル２８の外部のプラズマ処理室１０内の減圧の程度は、マイクロ波が導入されてもグロー放電が発生しないような減圧の程度である。
【００５５】
この減圧状態に達した後、ガス供給管３２によりボトル２８内に反応ガスを導入し、マイクロ波伝送部材３６を通してプラズマ処理室１０内にマイクロ波を導入し、グロー放電によるプラズマを発生させる。このプラズマ中での電子温度は数万Ｋであり、ガス粒子の温度は数１００Ｋであるのに比して約２桁ほど高く、熱的に非平衡の状態であり、耐熱性の低いプラスチック基体に対しても有効にプラズマ処理を行うことができる。
【００５６】
上記の反応ガス或いはグロー放電のためのマイクロ波出力は、先に述べたように調整され、ボトル内面から順に、有機無機複合領域Ｙ、無機性領域Ｘ（好適にはガスバリア層領域Ｘ’を含む）が形成され、その元素組成を、Ｘ線光電子分析法により測定すると、図１に示されたようなものとなる。
【００５７】
所定のプラズマ処理を行った後、処理用ガスの導入及びマイクロ波の導入を停止すると共に、冷却用ガス供給孔４０から冷却用ガスを導入し、ボトル２８の内外を常圧に復帰させ、プラズマ処理されたボトル２８をプラズマ処理室１０外に取り出すことにより、目的とする蒸着膜が形成されたプラスチックボトルを得ることができる。
【００５８】
プラズマ処理の時間は、処理すべきボトルの内表面積、形成させる薄膜の厚さ及び処理用ガスの種類等によっても相違し、一概に規定できないが、２リットルのプラスチックボトルでは、１個当たり、１秒以上がプラズマ処理の安定性から必要であり、コスト面から短時間化が要求されるが、必要であれば分のオーダーでも良い。
【実施例】
【００５９】
１．膜中の組成分析法
蒸着膜を内面に被覆したＰＥＴボトル胴部の内面を、ＰＨＩ社製、Ｘ線光電子分光装置（Ｑｕａｎｔｕｍ２０００）により、膜の深さ方向のケイ素、酸素、炭素のそれぞれの組成分布及びケイ素の結合エネルギーを測定した。測定した炭素、ケイ素の組成から、炭素とケイ素の元素比（Ｃ／Ｓｉ）を求めた。さらに、ケイ素濃度及び酸素濃度は溶融石英（ＳｉＯ2）を基準として補正し、膜厚に関しては、本蒸着膜は便宜上溶融石英（ＳｉＯ2）と同様のスパッタ速度で推測した。
【００６０】
２．耐熱性の評価
蒸着膜を内面に被覆したＰＥＴボトル内に２３℃と８７℃の蒸留水５００ｍＬをそれぞれ充填し、５５℃の環境下に２８日間保管した後、誘導結合プラズマ質量分析装置により、ＰＥＴボトル溶液内のケイ素量を測定し、ケイ素の高温溶液中への溶出量を以って耐熱性の評価とした。
【００６１】
３．密着性の評価
蒸着膜を内面に被覆したＰＥＴボトル内にドライアイスを２．５ｇ入れ、プラスチック性のキャップを閉め、５５℃の環境下で２日間保管した。保管前のＰＥＴボトルの体積（Ｖ１）と保管後のＰＥＴボトルの体積（Ｖ２）から、ＰＥＴボトルの膨張率（Ｖ２／Ｖ１×１００）を求めた結果、保管により１０２％に膨張した。そして、酸素透過量測定装置（モダンコントロール社製、ＯＸ−ＴＲＡＮ）により、ＰＥＴボトルの膨張前と膨張後の酸素透過量（３７℃―１００％ＲＨの雰囲気下）を測定し、ＰＥＴボトル膨張による酸素透過量の変化を密着性の評価とした。
【００６２】
［実施例１］
周波数２．４５ＧＨｚ、最大出力１．２ｋＷのマイクロ波電源、直径９０ｍｍ、高さ５００ｍｍの金属型円筒形プラズマ処理室、処理室を真空にする油回転真空式ポンプ、マイクロ波を発振器からプラズマ処理室に導入する矩形導波管を有する図２に示す装置を用いた。
【００６３】
ガス供給管は、外形１５ｍｍ、長さ１５０ｍｍのポーラス構造を有する焼結体ステンレス製ガス供給管を用い、ボトルホルダーに、口径２８ｍｍ、胴径６４ｍｍ、高さ２０６ｍｍ、内容積５２０ｍｌの円筒型ポリエチレンテレフタレート製のボトル（ＰＥＴボトル）を設置し、処理室内のボトル外部の圧力を７ｋＰａ、ボトル内部の圧力を１０Ｐａとし、ヘキサメチルジシロキサン（以下ＨＭＤＳＯと記す）を２．７ｓｃｃｍ、酸素を２７ｓｃｃｍ導入後、マイクロ波発振器よりパルスマイクロ波を発振させ、プラズマ処理をおこなった。そのプラズマ処理の際、マイクロ波の強度を変化させることにより、有機無機複合領域Ｙ、無機性領域Ｘ（ガスバリア層領域Ｘ’）を作製した。各領域のマイクロ波強度およびプラズマ処理時間は、それぞれ、３５Ｗで３秒（有機無機複合領域Ｙ）、６００Ｗで５秒（ガスバリア層領域Ｘ’）とした。
【００６４】
有機無機複合領域Ｙ、無機性領域Ｘ（ガスバリア層領域Ｘ’）を形成後、大気開放し蒸着膜の製膜を終了させた。この時の前記膜中の組成分析法によるケイ素、酸素、炭素の膜の深さ方向における組成分布を図３に示した。そして、膜の深さ方向における炭素とケイ素の元素比（Ｃ／Ｓｉ）を図４に示した。組成分析の結果、有機無機複合領域Ｙにおける炭素とケイ素の元素比（Ｃ／Ｓｉ）が１．０〜１．８の範囲で、酸素とケイ素の元素比（Ｏ／Ｓｉ）は２．２〜２．４の範囲であった。また、無機性領域Ｘにおける炭素とケイ素の元素比（Ｃ／Ｓｉ）は０．２以下であった。
さらに、有機無機複合領域Ｙにおける前述のガスバリア膜との結合エネルギー差を図５に示した。また、膜の厚み方向における元素組成及び金属元素（Ｓｉ）の結合エネルギー分布を図６に示した。
【００６５】
さらに、ガスバリア膜との結合エネルギー差の範囲や耐熱性評価の結果を表１に示し、密着性の評価結果を表２に示した。
【００６６】
[実施例２]
実施例１と同じ図２に示す装置を用い、有機無機複合領域Ｙ、無機性領域Ｘ（ガスバリア層領域Ｘ’）を作製した。各領域のマイクロ波強度およびプラズマ処理時間は、それぞれ、４５Ｗで３秒（有機無機複合領域Ｙ）、６００Ｗで５秒（ガスバリア層領域Ｘ’）とした。組成分析の結果、有機無機複合領域Ｙにおける炭素とケイ素の元素比（Ｃ／Ｓｉ）が１．０〜１．８の範囲で、酸素とケイ素の元素比（Ｏ／Ｓｉ）は２．２〜２．５の範囲であった。また、無機性領域Ｘにおける炭素とケイ素の元素比（Ｃ／Ｓｉ）は０．２以下であった。
さらに、有機無機複合領域Ｙにおける前述のガスバリア膜との結合エネルギー差を図５に示した。また、ガスバリア膜との結合エネルギー差の範囲や耐熱性評価の結果を表１に示し、密着性の評価結果を表２に示した。
【００６７】
[実施例３]
実施例１と同じ図２に示す装置を用い、有機無機複合領域Ｙ、無機性領域Ｘ（ガスバリア層領域Ｘ’）を作製した。その際、有機無機複合領域Ｙのプラズマ処理時間を実施例１よりも５秒長くした。
この時の前記膜中の組成分析法によるケイ素、酸素、炭素の膜の深さ方向における組成分布を図７に示し、深さ方向における元素組成及び金属元素（Ｓｉ）の結合エネルギー分布を図１に示した。組成分析の結果、有機無機複合領域Ｙにおける炭素とケイ素の元素比（Ｃ／Ｓｉ）が０．２〜１．８の範囲で、酸素とケイ素の元素比（Ｏ／Ｓｉ）は１．９〜２．２の範囲であった。また、無機性領域Ｘにおける炭素とケイ素の元素比（Ｃ／Ｓｉ）は０．２以下であった。
さらに、ガスバリア膜との結合エネルギー差の範囲や耐熱性評価の結果を表１に示し、密着性の評価結果を表２に示した。
【００６８】
[比較例１]
実施例１と同じ図２に示す装置を用い、原料ガスにＨＭＤＳＯを２．７ｓｃｃｍ導入し、マイクロ波強度３５Ｗで０．５秒間プラズマ処理し、ＰＥＴボトル基板の上に密着膜（有機性領域）を形成した。その後、酸素を２７ｓｃｃｍ導入しマイクロ波強度６００Ｗで７．５秒間ガスバリア膜（無機性領域）を形成した。組成分析の結果、有機無機複合領域Ｙにおける炭素とケイ素の元素比（Ｃ／Ｓｉ）が１．０〜１．８の範囲で、酸素とケイ素の元素比（Ｏ／Ｓｉ）は１．９〜２．２の範囲であった。また、無機性領域Ｘにおける炭素とケイ素の元素比（Ｃ／Ｓｉ）は０．２以下であった。
さらに、有機無機複合領域Ｙにおける前述のガスバリア膜との結合エネルギー差を図５に示した。また、ガスバリア膜との結合エネルギー差の範囲や耐熱性評価の結果を表１に示した。
【００６９】
[比較例２]
実施例１と同じ図２に示す装置を用い、マイクロ波強度を６００Ｗとして密着膜（無機性領域）とガスバリア膜（無機性領域）を合わせて８秒間形成した。組成分析の結果、有機無機複合領域Ｙにおける炭素とケイ素の元素比（Ｃ／Ｓｉ）が１．０〜１．８の範囲で、酸素とケイ素の元素比（Ｏ／Ｓｉ）は２．２〜２．５の範囲であった。また、無機性領域Ｘにおける炭素とケイ素の元素比（Ｃ／Ｓｉ）は０．２以下であった。
さらに、有機無機複合領域Ｙにおける前述のガスバリア膜との結合エネルギー差を図５に示した。また、ガスバリア膜との結合エネルギー差の範囲や密着性評価の結果を表２に示した。
【００７０】
【表１】
2006342423.tif 000003
【００７１】
上記の結果から、ガスバリア膜との結合エネルギー差の範囲が０．１〜０．７ｅＶの範囲にあるとき、基板との密着膜は無機性と有機性の成分がバランス良く存在し、良好な耐熱性を示すことがわかる。しかし、ガスバリア膜との結合エネルギー差の範囲が０．１〜０．７ｅＶの範囲より大きい場合は、基板との密着膜は有機性の成分が中心となり、耐熱性が劣ることがわかる。
【００７２】
【表２】
2006342423.tif 000004
【００７３】
上記の結果から、ガスバリア膜との結合エネルギー差の範囲が０．１〜０．７ｅＶの範囲にあるとき、基板との密着膜は無機性と有機性の成分がバランス良く存在し、良好な密着性を示すことがわかる。しかし、ガスバリア膜との結合エネルギー差の範囲が０．１〜０．７ｅＶの範囲より小さい場合は、基板との密着膜は無機性の成分が中心となり、密着性が劣ることがわかる。
【図面の簡単な説明】
【００７４】
【図１】本発明の蒸着膜（実施例３）の厚み方向における元素組成及び金属元素（Ｓｉ）の結合エネルギー分布を示す図。
【図２】本発明の蒸着膜を形成するためのプラズマ処理装置の構造を示す図。
【図３】実施例１の蒸着膜の厚み方向におけるケイ素、酸素、炭素の組成分布を示す図。
【図４】実施例１の蒸着膜の厚み方向における炭素とケイ素の元素比（Ｃ／Ｓｉ）を示す図。
【図５】実施例１，２及び比較例１，２における蒸着膜について、炭素とケイ素の元素比（Ｃ／Ｓｉ）が１．０〜１．８の範囲における、ガスバリア膜との結合エネルギー差を示す図。
【図６】本発明の蒸着膜（実施例１）の厚み方向における元素組成及び金属元素（Ｓｉ）の結合エネルギー分布を示す図。
【図７】実施例３の蒸着膜の厚み方向におけるケイ素、酸素、炭素の組織分布図を示す図。
【図１】
2006342423.tif 000005
【図２】
2006342423.tif 000006
【図３】
2006342423.tif 000007
【図４】
2006342423.tif 000008
【図５】
2006342423.tif 000009
【図６】
2006342423.tif 000010
【図７】
2006342423.tif 000011